КЕРАМИЧЕСКАЯ МАССА ДЛЯ ПРОИЗВОДСТВА КИРПИЧА
CERAMIC MASS FOR BRICK PRODUCTION

Изобретение относится к промышленности строительных материалов и касается составов масс для производства кирпича.
Известна керамическая масса для производства кирпича, содержащая, мас.%: глину 15,0-50,0; молотое кварцевое стекло 20,0-50,0 [1].
Задача изобретения состоит в повышении морозостойкости кирпича, полученного из керамической массы.
Технический результат достигается тем, что керамическая масса для производства кирпича, содержащая глину и молотое кварцевое стекло, дополнительно включает каолин и 3% раствор перекиси водорода, причем компоненты находятся при следующем соотношении, мас.%: глина 73,0-74,5; молотое кварцевое стекло 17,0-23,0; каолин 3,0-7,0, 3% раствор перекиси водорода 1,0-1,5.
Составы керамической массы приведены в таблице.
Таблица
'•.^
Компоненты
Состав, мас.%
1
2
Глина
74,5
73,0
Молотое кварцевое стекло
17,0
23.0
Каолин
7,0
3,0
3% раствор перекиси водорода
1,5
1,0
Морозостойкость (замораживание до - 18°C - оттаивание), циклы
~120
~120
2
2
3
2
3
3
2
2
2
3
2
3
Для приготовления керамической массы могут быть использованы, например, глина Мало-Ступкинского месторождения, характеризующаяся следующим химическим составом, мас.%: SiO 52,0-75,1; AlO12,67-21,94; FeO 2,7-6,44; CaO 1,76-7,07; MgO 1,08-5,42; SO 0,87; п.п.п. 3,01-4,2; каолин Просяновского месторождения, характеризующийся следующим химическим составом, мас.%: SiO 46,02-46,5; TiO 0,47-0,52; AlO 38,69-40,17; FeO 0,55-0,92; CaO 0,05-0,19; п.п.п. 13,34-13,97.
2
Глину и каолин сушат и размывают до порошкообразного состояния. Кварцевое стекло (бой) размалывают до удельной поверхности 3000-3500 см/г. Все компоненты смешивают. Влажность массы выбирают в пределах 19-23 %. Из полученной массы формуют кирпич, который сушат до влажности не более 6 % и обжигают при температуре 1000-1050°C.
Возможно последующее глазурование поверхности кирпича (ложок, тычок) или ее оплавление низкотемпературной плазмой.
Источник информации
1.JP 10167800 A1, 1998.